(57)【要約】  本発明は、不織ライナーおよび石膏コアを有する石膏ボードに関する。本発明の石膏ボードは高い破壊仕事を有し、使用時の高い耐酷使性を有する石膏ボード製品をもたらす。本発明の石膏ボードはまた、紙裏打ち石膏ボードより柔軟であり、より耐水性および耐火性であり、かつ、カビ増殖を促進する栄養物を含まない。
2007513816.tif 000002
【特許請求の範囲】
【請求項１】
ライナーである２つのシートの間に保持された石膏コアを含んでなる石膏ボードであって、１つのシートが前記石膏ボードの露出面を覆うための表ライナーであり、他方のシートが前記石膏ボードの非露出面を覆うための裏ライナーであり、前記ライナーの１つがポリマー不織シート材料であり、かつ、中心荷重が前記ポリマー不織シート材料の反対側で前記ボードにかけられて破壊仕事試験が行われる時に前記ポリマー不織シート材料のＭＤ（縦方向）の石膏ボードの破壊仕事が０．７５インチの歪みで３０ポンド−インチより大きい石膏ボード。
【請求項２】
前記ポリマー不織シート材料が表ライナーである請求項１に記載の石膏ボード。
【請求項３】
前記ポリマー不織シート材料が裏ライナーである請求項１に記載の石膏ボード。
【請求項４】
前記ポリマー不織シート材料の反対側のライナーがガラス繊維を含んでなる少なくとも１つのシートを含んでなる請求項１に記載の石膏ボード。
【請求項５】
前記石膏コアが微生物増殖を促進する栄養物を含まない請求項１または４に記載の石膏ボード。
【請求項６】
微生物増殖を促進する栄養物を含まない請求項５に記載の石膏ボード。
【請求項７】
前記ポリマー不織シート材料の反対側のライナーが少なくとも１つの紙シートを含んでなる請求項１に記載の石膏ボード。
【請求項８】
前記ポリマー不織シート材料の反対側のライナーが織布、フィルムおよび／またはスクリムを含んでなる請求項１に記載の石膏ボード。
【請求項９】
前記表ライナーが前記ポリマー不織シート材料の表面のかなりの部分にわたって表面処理の必要性のない表面仕上げを有する請求項２に記載の石膏ボード。
【請求項１０】
前記石膏ボードの表側面上で少なくとも０．４インチの押し込み抵抗を有する請求項２に記載の石膏ボード。
【請求項１１】
ライナーである２つのシートの間に保持された石膏コアを含んでなる石膏ボードであって、１つのシートが前記石膏ボードの露出面を覆うための表ライナーであり、他方のシートが前記石膏ボードの非露出面を覆うための裏ライナーであり、前記ライナーの１つがポリマー不織シート材料であり、かつ、中心荷重が前記ポリマー不織シート材料の反対側でボードにかけられて破壊仕事試験が行われる時に、ＭＤのボードの破壊仕事が０．７５インチの歪みで６０×Ｘポンド−インチ（ここで、Ｘはインチでのボートの厚さである）より大きい石膏ボード。
【請求項１２】
約０．１２５〜約２インチの範囲の厚さを有する請求項１または１１に記載の石膏ボード。
【請求項１３】
０．７５インチの歪みでＣＤ（横方向）の破壊仕事が１０ポンド−インチより大きい請求項１に記載の石膏ボード。
【請求項１４】
前記ポリマー不織シート材料が少なくとも１５０℃の軟化点または融点を有するポリマーを含んでなる請求項１に記載の石膏ボード。
【請求項１５】
前記ライナーである２つのシートが前記石膏コアを保持するためのエンベロープを形成し、前記２つのシートのそれぞれが第１および第２エッジを有し、１つのシートの第１エッジが他方のシートの第１エッジに接合され、かつ、各シートの第２エッジが他方のシートの第２エッジに接合される請求項１に記載の石膏ボード。
【請求項１６】
接着剤が前記２つのシートのエッジを接合するために使用される請求項１５に記載の石膏ボード。
【請求項１７】
少なくとも５００ポンド／インチのＭＤ初期弾性率を有する請求項１に記載の石膏ボード。
【請求項１８】
少なくとも４０ポンドのＭＤピーク荷重を有する請求項１に記載の石膏ボード。
【請求項１９】
ピーク荷重で少なくとも３０ポンド−インチのＭＤ破壊仕事を有する請求項１に記載の石膏ボード。
【請求項２０】
少なくとも４０ポンドのＭＤピーク荷重およびピーク荷重で少なくとも３０ポンド−インチの破壊仕事を有する請求項１に記載の石膏ボード。
【請求項２１】
前記不織シートを破壊することなく４０ポンドより大きい曲げ応力で０．５インチより大きい曲げ歪みを有する請求項１に記載の石膏ボード。
【請求項２２】
前記不織シートを破壊することなく４５ポンドより大きい曲げ応力で１インチより大きい曲げ歪みを有する請求項１に記載の石膏ボード。
【請求項２３】
曲げ強度ピーク荷重がＡＳＴＭ  Ｃ３６によりボードを水中に２時間保持した直後に測定される時に７５％未満のＭＤ曲げ強度の損失を有する請求項１に記載の石膏ボード。
【請求項２４】
前記ポリマー不織シート材料が少なくとも３５ポンド／インチのＭＤのストリップ引張強度を有する請求項１に記載の石膏ボード。
【請求項２５】
前記ポリマー不織シート材料が少なくとも１２ポンド／インチのＣＤのストリップ引張強度を有する請求項１に記載の石膏ボード。
【請求項２６】
前記ポリマー不織シート材料が１ポンドの力で０．７％未満のＭＤのパーセント伸びを有する請求項１に記載の石膏ボード。
【請求項２７】
前記ポリマー不織シート材料が３ポンドの力で１．５％未満のＭＤのパーセント伸びを有する請求項１に記載の石膏ボード。
【請求項２８】
前記ポリマー不織シート材料が１００％未満のＭＤのパーセント破断伸びを有する請求項１に記載の石膏ボード。
【請求項２９】
前記ポリマー不織シート材料が１ポンドの力で３．０％未満のＣＤのパーセント伸びを有する請求項１に記載の石膏ボード。
【請求項３０】
前記ポリマー不織シート材料が３ポンドの力で７．０％未満のＣＤのパーセント伸びを有する請求項１に記載の石膏ボード。
【請求項３１】
前記ポリマー不織シート材料が３００％未満のＣＤのパーセント破断伸びを有する請求項１に記載の石膏ボード。
【請求項３２】
前記ポリマー不織シート材料が５〜１００マイクロメートルの平均フロー孔径、３ｐｓｉ未満の平均フロー孔圧力および１．２５より大きい嵩を有する請求項１に記載の石膏ボード。
【請求項３３】
前記ポリマー不織シート材料が７〜７０マイクロメートルの平均フロー孔径、１ｐｓｉ未満の平均フロー孔圧力および２より大きい嵩を有する請求項１に記載の石膏ボード。
【請求項３４】
前記ポリマー不織シート材料が、それにミシン目をつけることおよび／またはそれを折ることを可能にする十分な剛性を有する請求項１に記載の石膏ボード。
【請求項３５】
前記ポリマー不織シート材料の露出面が石膏コアと接触した非露出面より滑らかな表面を有する請求項２に記載の石膏ボード。
【請求項３６】
前記ライナーであるシートの少なくとも１つがその上にエンボス模様を有する請求項１に記載の石膏ボード。
【請求項３７】
前記ポリマー不織シート材料が単成分繊維と複合繊維との混合物を含んでなり、前記複合繊維がシースおよびコアを含んでなり、前記シースの軟化点または融点が前記コアの軟化点または融点および前記単成分繊維の軟化点または融点より十分に低い請求項１に記載の石膏ボード。
【請求項３８】
前記ポリマー不織シート材料が１５〜３５重量％の複合繊維をさらに含んでなる請求項３７に記載の石膏ボード。
【請求項３９】
前記ポリマー不織シート材料が織布、フィルム、フォイルおよび／またはスクリムと組み合わせられた不織シートからなる複合構造体である請求項１に記載の石膏ボード。
【請求項４０】
前記ポリマー不織シート材料が抗菌剤をさらに含んでなる請求項１に記載の石膏ボード。
【請求項４１】
前記石膏コアが石膏および高分子バインダーを含んでなる請求項１に記載の石膏ボード。
【請求項４２】
前記石膏コアが硬化促進剤、起泡剤、ポリビニルアルコール・バインダー、減水剤、粉砕石膏促進剤、硫酸カリウム、硬化抑制剤、防水剤、燃焼防止剤、抗菌剤、またはそれらの組合せをさらに含んでなる請求項４１に記載の石膏ボード。
【請求項４３】
前記石膏コアがガラス繊維をさらに含んでなる請求項４２に記載の石膏ボード。
【請求項４４】
ＣＤピーク荷重に対するＭＤ曲げ強度ピーク荷重の比が３未満である請求項１に記載の石膏ボード。
【請求項４５】
前記ライナーであるシートを破壊することなく１インチより大きい曲げ歪みを有する請求項１または１１に記載の石膏ボード。
【請求項４６】
前記ボードの厚さが少なくとも０．１２５インチである請求項４４に記載の石膏ボード。
【請求項４７】
ライナーである２つのシートの間に保持された石膏コアを含んでなる石膏ボードであって、１つのシートが前記石膏ボードの露出面を覆うための表ライナーであり、他方のシートが前記石膏ボードの非露出面を覆うための裏ライナーであり、前記ライナーの１つがポリマー不織シート材料であり、かつ、前記ポリマー不織シート材料が少なくとも３５ポンド／インチのＭＤのストリップ引張強度、１ポンドで０．７％未満のＭＤのパーセント伸び、３ポンドで１．５％未満のＭＤのパーセント伸び、および１００％未満のＭＤのパーセント破断伸び、少なくとも１２ポンド／インチのＣＤのストリップ引張強度、１ポンドで３．０％未満のＣＤのパーセント伸び、３ポンドで７．０％未満のＣＤのパーセント伸び、および３００％未満のＣＤのパーセント破断伸びを有する石膏ボード。
【請求項４８】
前記ポリマー不織シート材料が５〜１００マイクロメートルの平均フロー孔径、３ｐｓｉ未満の平均フロー孔圧力および１．２５より大きい嵩を有する請求項４７に記載の石膏ボード。
【請求項４９】
前記ポリマー不織シート材料が７〜７０マイクロメートルの平均フロー孔径、１ｐｓｉ未満の平均フロー孔圧力および２より大きい嵩を有する請求項４７に記載の石膏ボード。
【請求項５０】
前記ポリマー不織シート材料が少なくとも６５ポンド／インチのＭＤのストリップ引張強度、１ポンドで０．５％未満のＭＤのパーセント伸び、３ポンドで０．７％未満のＭＤのパーセント伸び、および５０％未満のＭＤのパーセント破断伸び、少なくとも２２ポンド／インチのＣＤのストリップ引張強度、１ポンドで１．５％未満のＣＤのパーセント伸び、３ポンドで３．０％未満のＣＤのパーセント伸び、および１００％未満のＣＤのパーセント破断伸びを有する、請求項４７に記載の石膏ボード。
【発明の詳細な説明】
【技術分野】
【０００１】
本発明は、その一面上がポリマー不織シート材料で上張りされた改善された石膏ベース基材であって、壁パネル、天井パネル、床板下敷ならびに屋内および屋外外装のような建築材料での使用に好適な石膏ベース基材に関する。
【背景技術】
【０００２】
石膏ボードは伝統的に連続プロセスによって製造される。該プロセスでは、石膏スラリーが先ず硫酸カルシウム半水和物（または焼き石膏としても知られる）、水、および他の試剤を混合することによってメカニカルミキサーで生み出される。硬化促進剤（粉砕した石膏、硫酸カリウムのような）、硬化抑制剤（ジエチレントリアミン四酢酸のような）、減水剤（縮合ナフタレンスルホネートのような）、起泡剤（ラウリルアルコールエーテルスルフェートのような）、ライナー結合剤（デンプンのような）、抗燃焼剤（ホウ酸のような）、改善された物理的性質および耐火性のためのガラス繊維、火に対する反応性を改善するための他の試剤（粘土のような）、防水剤（ワックスまたはシリコーンのような）、または他の試剤として、これらの様々な添加剤が石膏スラリーに使用される。石膏スラリーは、各エッジがボード厚さに等しい高さの側壁とボードの一面に折り返された約１インチ幅のさらなるフラップとを作るためにエッジを折ることを容易にするためにミシン目をつけられたまたは折り目をつけられた紙シート上に置かれる。上方の連続的に続く紙シートは次に石膏スラリーの一面に置かれ、上方および下方シートのエッジは、トップおよび／またはボトムシートのエッジに糊を用いて互いに貼り合わされる。紙シートおよび石膏スラリーは、上張りまたはライナーとして知られる紙シートの間に挟まれた未硬化石膏の一体的に連続の平らなストリップを生み出すために、平行の上方および下方成形プレートまたはロールの間を通される。
【０００３】
石膏ボードは、それらのすべてが参照により本明細書に援用される、デュポン（ＤｕＰｏｎｔ）に付与された、同時係属中の（特許文献１）、（特許文献２）、（特許文献３）だけでなく、（特許文献４）、（特許文献５）などの多数の特許の主題である。
【０００４】
長年にわたって、高い靱性および耐酷使性は建物で使用するための石膏ベースのボードで望ましい特性であると認められてきた。高い靱性および耐酷使性は、本明細書では、高い初期弾性率、高い−中程度の初期弾性率に相当する高い曲げ強度、高い最大曲げ強度および高い破壊仕事の観点から特徴づけられる。高い靱性に加えて、酷使に耐えるためにおよび荷重下で幾らかの柔軟性を与えるために石膏ボードが耐摩耗性および押し込み抵抗を有することが望ましい。
【０００５】
標準的な石膏ボードは、完成石膏ボードに適度な強度および塗装可能な表面を与えるセルロース系紙ライナーで製造される。しかしながら、石膏ボード用のライナーとしての紙の使用には幾つかの不利点がある。紙はカビおよびうどん粉病菌のための餌源としての機能を果たす。また紙は、紙が水漏洩または高湿度のために湿った状態になった時に特に弱くなり、そして石膏コアから直接にか多層シートの層間かのどちらかで層間剥離を被りやすい。また、紙ライナーが壁紙を除去している間に剥がれることも標準的な紙裏打ち石膏ボードでよく知られた問題であった。古い壁紙を除去するための最も一般的な技法は、ミシン目つけによって古い壁紙に穴をあけ、次に穴のあいた壁紙を水で湿らせて壁紙の下の糊をほぐすことであり、それは湿った紙ライナーをもたらし、それ故紙ライナーは、壁紙が除去される時に剥離を非常に受けやすくなる。
【０００６】
さらに、標準的な紙裏打ち石膏ボードは、ある種の用途に必要とされるより低い破壊仕事および耐摩耗性を有する。応力−歪み曲線で、ＷＴＢはこの応力−歪みまたは破壊曲線の下の面積で表される。使用時に、紙上張り石膏ボードは一般に、高い耐摩耗性を達成するために、特殊ペイントまたは壁カバーのような別の材料でコートされる。より大きな耐久性のために、紙上張りボードはしばしば、出入りの多い場所で使用される場合硬いシートまたはプラスチックフィルムの壁紙でカバーされる。
【０００７】
セルロース系紙以外のライナー付きの商業的に入手可能な石膏ボード製品が開発されてきており、一例はデンス−アーマー（商標）プラス（Ｄｅｎｓ−Ａｒｍｏｒ（商標）Ｐｌｕｓ）インテリア壁板（ジョージア・パシフィック社、ジョージア州アトランタ（Ｇｅｏｒｇｉａ−Ｐａｃｉｆｉｃ，Ｉｎｃ．，Ａｔｌａｎｔａ，Ｇｅｏｒｇｉａ）から入手可能な）である。デンス−アーマー（商標）プラスは、セルロース系紙ライナーの代わりにガラスマットを使用している。しかしながら、この製品は、比較的低いＷＴＢおよび低いたわみを有し、それ故に脆い。さらに、デンス−アーマーＴＭプラスの表面は、インテリア用途向けの標準的なセルロース系紙裏打ち石膏ボードとは非常に異なる−例えば、それはペイントを同様にうまく受け入れない。インテリア壁での使用のためには、それが標準的な紙裏打ちボードのように塗装することができ、類似の外観を有するように標準的な紙裏打ち石膏ボードと類似の表面の石膏ボードを有することが望ましい。
【０００８】
（特許文献５）は、通常の石膏ボード製品に見いだされる紙ライナーの代替物としてより強い、かつ、より耐久性の合成シート材料を記載している。該特許は、熱接合して水蒸気透過性のスパンボンド不織材料を形成することができる微細なプレキシフィラメント状フィブリル構造体を形成するためにポリエチレンを溶液フラッシュ紡糸することによって製造されたタイベック（Ｔｙｖｅｋ）（登録商標）シートの上張りで製造された石膏パネルを開示している。タイベック（登録商標）は、デラウェア州ウィルミントンのイー・アイ・デュポン・ドゥ・ヌムール・アンド・カンパニー（Ｅ．Ｉ．ｄｕ  Ｐｏｎｔ  ｄｅ  Ｎｅｍｏｕｒｓ  ａｎｄ  Ｃｏｍｐａｎｙ  ｏｆ  Ｗｉｌｍｉｎｇｔｏｎ，Ｄｅｌａｗａｒｅ）（デュポン）の登録商標である。しかしながら、該特許に従って製造された石膏ボード製品は幾つかの欠点を有する。該製品は、ボード製造プロセス中にライナー材料と石膏スラリーとの間に不満足な接着接合を有することが分かった。さらに、タイベック（登録商標）ライナーは縦方向（ＭＤ）に紙と同じように強く、横方向（ＣＤ）にほとんど３倍強いが、ボード強度は、ライナーのＭＤに紙裏打ち標準石膏ボードのそれの約１／３に過ぎない。さらに、石膏ボードの表面はぴかぴか光り、ほとんどフィルムのように滑らかであり、それはタイベック（登録商標）シート表面の特性であり、かつ、石膏ボードにとって望ましい表面ではない。また、タイベック（登録商標）シートの融点は１３５℃でかなり低く、シートは１００℃に近い温度で収縮し始める。これは、通常の石膏ボード製造プロセスで用いられる乾燥オーブンが１００℃を優に上回る、通常１５０℃より上の温度で動作するので不利点である。
【０００９】
湿った時にまたは高湿度環境でたるまないまたはその曲げ強度を有意に失わない石膏ボードを有することが望ましい。さらに、耐摩耗性および押し込み抵抗性の石膏ボードを有することもまた望ましい。ライナーとコアとの間に高い剥離強度を持った石膏ボードを有することもまた望ましい。ライナーと上を覆うカバーとの間に良好な剥離性を有することもまた望ましいであろう。
【００１０】
カビ増殖のための栄養物としての機能を果たすであろう原料が実質的にない石膏ボードを有することもまた望まれる。通常の石膏ボードは、カビおよびうどん粉病菌のような真菌類のための餌を提供する有機質を含む。
【００１１】
【特許文献１】米国特許出願第０９／５１２，９２１号明細書
【特許文献２】米国特許出願第０９／５１３，０９７号明細書
【特許文献３】米国特許出願第１０／１７２，１３５号明細書
【特許文献４】米国特許第４，０５７，４４３号明細書
【特許文献５】カナダ国特許第１，１８９，４３４号明細書
【発明の開示】
【課題を解決するための手段】
【００１２】
一実施形態では、本発明は、ライナーである２つのシートの間に保持された石膏コアを含んでなる石膏ボードであって、１つのシートが石膏ボードの露出面を覆うための表ライナーであり、他方のシートが石膏ボードの非露出面を覆うための裏ライナーであり、ライナーの１つがポリマー不織シート材料であり、かつ、中心荷重がポリマー不織シート材料の反対側でボードにかけられて破壊仕事試験が行われる時にポリマー不織シート材料のＭＤの石膏ボードの破壊仕事が０．７５インチの歪みで３０ポンド−インチより大きい石膏ボードに関する。
【００１３】
別の実施形態では、本発明は、ライナーである２つのシートの間に保持された石膏コアを含んでなる石膏ボードであって、１つのシートが石膏ボードの露出面を覆うための表ライナーであり、他方のシートが石膏ボードの非露出面を覆うための裏ライナーであり、ライナーの１つがポリマー不織シート材料であり、かつ、中心荷重がポリマー不織シート材料の反対側でボードにかけられて破壊仕事試験が行われる時に、ＭＤのボードの破壊仕事が０．７５インチの歪みで６０×Ｘポンド−インチ（ここで、Ｘはインチでのボートの厚さである）より大きい石膏ボードに関する。
【発明を実施するための最良の形態】
【００１４】
本発明は、ボードの一面を裏打ちするポリマー不織シート材料のライナーを用いることによって製造される石膏ボード製品を記載する。屋内用途向けには、露出している、目に見える石膏ボードの面は一般に「表」面として知られる。石膏ボードの他方の面（また「反対側」とも言われる）は一般に「裏」面として知られる。この「裏」面は、壁の背後のスタッドおよび空洞（また「壁空洞」とも言われる）と接触している面である。
【００１５】
一般に、係属中の米国特許出願第１０／１７２，１３５号明細書に記載されているように良好な耐衝撃性のためには石膏ボードの表面および裏面の両方に不織ライナーを有することが望ましいが、不織ライナーは通常のセルロース系紙ライナーより高価である。その一面のみの上に不織ライナーを有する本発明の石膏ボードは幾つかの用途での使用で同等に許容でき、かつ、一般により手頃な価格であることが分かった。ボードの反対側は、本明細書に記載されるように、ガラス、紙などのようなある他の基材で裏打ちされる。
【００１６】
不織シートは、石膏ボードの表面か裏面かのどちらかを裏打ちしてもよく、さらに本明細書で議論されるように、異なる製品特性をもたらす。特定の実施形態に依存して、ボード製品は、現在入手可能な通常のボードと比較される時にユニークな、改善された特性：高い破壊仕事（ＷＴＢ）；良好な初期弾性率、降伏強度およびピーク荷重；ならびに標準的な紙裏打ちボードと比べて、表面の装飾の前か後かのどちらかで、摩耗および押し込みによる酷使に対する良好な耐性を有する。
【００１７】
次の製品特質：柔軟性、高い靱性、耐菌性、押し込み抵抗、紙のような表面および値ごろ感を与える石膏ボードを提供することが本発明の目的である。
【００１８】
次の特質：摩耗および剥離に対する高い表面安定性、液体水および高湿度に対する耐性ならびに耐火性を与える石膏ボードを提供することは望ましいであろう。
【００１９】
製品はまた、製品がカビ増殖を促進せず、耐カビ性構造体の構築を可能にするであろうようなやり方で製造することもできる。
【００２０】
ポリマーライナーの一般的な疎水性のために、本ボードはまた、ボードが通常の紙裏打ち石膏ボードと比較される時に液体水または水蒸気の悪影響に対してはるかに耐性があるようなやり方で製造することもできる。本ボードはまた、ボードが改善された、耐火性および火に対する反応性を有するようなやり方で製造することもできる。
【００２１】
本発明はまた、良好な湿式接合を促進するためにライナー表面の隣への石膏の緻密層の使用、および石膏コアへのライナーの良好な接合を促進する添加剤の使用を含む、本製品の製造方法も記載する。本発明は、不織ライナーおよびボードの高性能特性を提供するために必要とされるような装置のマイナーチェンジのみで、通常の石膏ボード機を用いて実施して広範囲の優れた製品を製造することができる。
【００２２】
第１実施形態では、本発明は、一面上を不織布で裏打ちされた石膏ボード製品であって、良好な初期弾性率、降伏強度およびピーク荷重に加えて、中心荷重が不織布で裏打ちされた面と反対側でライナーにかけられてＷＴＢ試験が行われる時にボードが不織布の縦方向（ＭＤ）に高いＷＴＢを有する製品に関する。本明細書では以下、特に記載のない限り、ＷＴＢは、中心荷重が不織布で裏打ちされた面と反対側でライナーにかけられて行われるであろう。「縦方向」（ＭＤ）とは、不織ライナーが製造される方向（シート形成機による移動の方向に平行な）を意味し、「横方向」（ＣＤ）とは、縦方向に垂直な方向を意味することが指摘されるべきである。不織ライナーのＭＤおよびＣＤは石膏ボードのＭＤおよびＣＤを同様に決定するであろうことがさらに指摘されるべきである。本発明の石膏ボード製品は、ボードがたったの約０．５インチの厚さを有する場合でさえ、０．７５インチの歪みで３０ポンドより大きい、好ましくは１．０インチの歪みで４０ポンドより大きい不織ライナーのＭＤのＷＴＢを示す。より好ましくは、本発明の石膏ボード製品のＭＤのＷＴＢは式
ＷＴＢ≧６０×Ｘポンド−インチ
（ここで、Ｘはインチでのボードの厚さである）
で表すことができる。
【００２３】
不織ライナーのＣＤの本発明の石膏ボードのＷＴＢは、０．７５インチの歪みで１０ポンド−インチより大きく、好ましくは１．０インチの歪みで１０ポンド−インチより大きい。
【００２４】
本発明石膏ボードのＭＤの初期弾性率は、少なくとも４０ポンドのピーク荷重で少なくとも５００ポンド／インチである。ピーク荷重でのＷＴＢは少なくとも３０ポンド−インチである。
【００２５】
本発明の石膏ボードは好ましくは、４０ポンドより大きい曲げ応力で０．５インチの曲げ歪みにさらされた時でさえ、または１．０インチ歪みおよび４５ポンド応力でさえ破壊しないであろう。本発明の石膏ボードをＡＳＴＭ  Ｃ３６により水中で２時間保持した直後に曲げ強度ピーク荷重が測定された時、石膏ボードはＭＤ曲げ強度の７５％未満の損失を示すに過ぎないことが予期されるであろう。本発明の石膏ボードは、３未満のＭＤ曲げ強度ピーク荷重対ＣＤピーク荷重の比を有する。
【００２６】
本発明の石膏ボードは、石膏コアを包むライナーである２つのシートを含む。ライナーの１つは、熱的におよび／または化学的に接合された実質的に連続の溶融紡糸繊維、カード機に掛けられたおよび／またはエアレイドされたステープルファイバー・ウェブ、ニードルパンチされたステープルファイバー・ウェブ、水絡ませされた繊維状ウェブまたは他の不織構造体よりなることができる多孔性の繊維状ポリマー不織シートである。不織ライナーは、縮合−および／または付加−型モノマーに由来する繊維形成性ポリマーでできている。かかるポリマーには、ポリエチレン、ポリプロピレン、脂肪族もしくは芳香族ポリアミドまたはポリ（エチレンテレフタレート）（ＰＥＴ）が含まれる。好ましくは、不織ライナーは１５０℃より高い軟化点または融点を有するポリマーを含んでなる。かかるポリマーには、１６０℃の軟化点または融点を有するポリプロピレン、２５０℃の軟化点または融点を有するＰＥＴが含まれる。この理由は、乾燥オーブン温度が１００℃よりはるかに高く、通常１５０℃より上であることである。１５０℃より低い軟化点または融点を有するシートでできたライナーは、本方法の乾燥工程中に溶融し、曲がりまたは収縮し得る。
【００２７】
本発明での使用のための不織ライナーを形成する繊維は、染料、顔料、ＵＶおよび熱安定剤ならびに抗菌剤のような添加剤を含むことができる。
【００２８】
好ましくは、不織ライナーは、カード機に掛けられおよび／またはエアレイドされ、不織シートへ水で絡ませられ、次に乾燥および熱カレンダー掛け中に接合された単成分繊維と複合繊維との混合物である。シース−コア型複合繊維が不織ライナーに使用される場合、シースの融点は、全体シート構造体を熱接合するために、強度に貢献する繊維コアおよび任意の単成分繊維の融点より十分に低い。熱接合を提供する繊維は、複合繊維が好ましいが、低融点の単成分繊維であることができる。不織ライナーが単成分繊維と複合繊維との混合物を含んでなる場合、複合繊維の量は、ライナー布の重量の約１０重量％〜５０重量％、好ましくは約１５重量％〜３５重量％である。
【００２９】
さらに、本発明で使用される不織ライナーは、特有の強度特性の新規石膏ボードを製造するために適切なレベルおよび適切なタイプの強度特性を有するべきである。不織ライナーは好ましくはＭＤおよびＣＤに紙と類似のストリップ引張強度を有する。さらに、本発明による不織ライナーは、荷重下に低い〜中程度のパーセント破断伸びを有するべきである。
【００３０】
不織ライナーの引張強度は本発明のボードの改善された特性に貢献する。ストリップ引張強度は、ＭＤに少なくとも３５ポンド／インチ、好ましくは６５ポンド／インチより上、ＣＤに少なくとも１２ポンド／インチ、好ましくは２２ポンド／インチより上である。不織ライナーの、破壊点での変形の百分率である破断伸びは、ＭＤに少なくとも１００％未満、好ましくは５０％未満、ＣＤに少なくとも３００％未満、好ましくは１００％未満である。１ポンドの力でのライナーのパーセント伸びは、ＭＤに少なくとも０．７％未満、好ましくは０．５％未満であり、ＣＤに少なくとも３％未満、好ましくは１．５％未満である。３ポンドの力でのライナーのパーセント伸びは、ＭＤに少なくとも１．５％未満、好ましくは０．７％未満であり、ＣＤに少なくとも７．０％未満、好ましくは３．０％未満である。
【００３１】
ライナーの不織シートは、既存の石膏ボード製造機で紙の置き換えを容易にするために、紙のように、シートが折られるおよびミシン目をつけられるのを可能にするのに十分なほど高い剛性を有する。これは、不織シートがボトムライナーとして使用され、その上に石膏スラリーが先ずボード形成プロセス中に置かれる場合に特に望ましい。
【００３２】
石膏コアの不織シートと反対側面上のライナーは、幾つかのタイプのシート材料の任意のものであってもよい。それは、標準的な紙裏打ち壁板で使用されるようなセルロース系繊維の紙、ガラス繊維の布（連続または不連続の）、フィルム、織布、スクリム、またはそれらの幾つかの組合せであってもよい。
【００３３】
良好な耐衝撃性が望まれる幾つかの用途向けには、本発明の石膏ボードは、ボードの裏面上を不織ライナーで裏打ちされる。このボードは住宅建築または商業建築での使用に好適である。
【００３４】
改善された耐菌性が望まれる用途向けには、本発明の石膏ボードは、微生物増殖を促進する栄養物を実質的に含まないコアを含んでなる。「微生物」とは、真菌類、うどん粉病菌、および細菌をはじめとする、顕微鏡または超顕微鏡サイズの任意の生物を意味する。ボードの裏面、すなわち、高湿度および水分凝縮が使用中に存在するかもしれない壁空洞と接触した面上で耐菌性が望まれる用途向けには、本発明の石膏ボードは、微生物増殖を促進する栄養物を含まない不織ライナーを含む。さらなる耐菌性のためには、石膏ボードはそれ自体、微生物増殖を促進する栄養物を実質的に含まないものであってもよく、そのケースでは、ボードの各構成成分、ライナー、接着剤および石膏コアはそれぞれ、微生物増殖を促進する栄養物を実質的に含まない。
【００３５】
ボードが表面の代わりにボードの裏面を不織ライナーで裏打ちされる（例えば、耐衝撃性を与えるために）本発明の実施形態では、ボードは、表面押し込み抵抗および仕上げまたは塗装の容易さを与えるために、石膏ボードをボードの裏面で裏打ちするために通常使用されるもののような厚いセルロース系紙を含んでもよい。使用される紙は場合により、微生物増殖のための栄養物含有率の低下に向けて特別に調合されてもおよび／または微生物増殖に対する抵抗性のための殺生剤で処理されてもよい。
【００３６】
本発明の別の実施形態では、不織ライナーは石膏ボードの表面上に使用される。ボードの裏面は、ガラス繊維またはフィルムなどのライナーのような安上がりのライナーで裏打ちされてもよい。ガラスライナーは織であっても不織であってもよく、ガラス繊維は連続であっても不連続であってもよい。不織ライナーは通常のセルロース系紙と類似の表面を有するので、所望の表面仕上げは、下塗りおよび塗装前にＡＳＴＭ  Ｃ８４０セクション２２．６レベル３または４に従って目地材でジョイントおよびファスナーヘッドをカバーする工程のような通常の仕上げ工程によって達成できる。これは、その全表面一面への目地材（また「漆喰コンパウンド」または「マッド（ｍｕｄ）」としても知られる）の高価な塗布が回避できるので有利であろう。商業的に入手可能な目地材のほとんどが通常のセルロース系紙向けに調合されているので、標準的なセルロース系紙と比べて不織ライナーの表面テクスチャーの小さな差のために目地材調合でのちょっとした調節が役立つかもしれないことが指摘されるべきである。本発明の石膏ボードを使用すると、目地材を壁板と釘穴上方との間の継ぎ目に塗布することが必要であるに過ぎない。対照的に、ＧＰギプサム（ＧＰ  Ｇｙｐｓｕｍ）（ジョージア州アトランタのジョージア・パシフィック社（Ｇｅｏｒｇｉａ  Ｐａｃｉｆｉｃ  Ｃｏｒｐ．，Ａｔｌａｎｔａ，Ｇｅｏｒｇｉａ）の子会社）製のデンスアーマー（商標）プラス（Ｄｅｎｓ−Ａｒｍｏｒ（商標）Ｐｌｕｓ）は、ＡＳＴＭ  Ｃ８４０セクション２２．６レベル５調製、すなわち、一様な表面仕上げ、つまり、継ぎ目または釘ヘッドが見えない状況を達成するために、全表面一面への目地材の塗布を必要とする。不織ライナーの表面は、良好な塗装性を与えるために良好な表面湿潤性を有することが望ましい。
【００３７】
本発明のこの実施形態では、不織ライナーの強度特性はボードの押し込み抵抗に影響を及ぼし、表ライナーの真下の石膏コアの硬度および圧縮強度もまた押し込み抵抗に貢献する。さらに、表面上での不織ライナーの使用は、ボードの表面の押し込み抵抗を改善するのを助ける。
【００３８】
さらに、本発明のこの実施形態は、コア調合物の栄養物含有率を下げることおよび／またはコア中に殺生剤を含めることによって高度に耐カビ性にされてもよい。任意の接合テープだけでなく上述の目地材が実質的にカビ増殖などを促進するであろう栄養物を含まないこともまた望ましいであろう。接合テープは好ましくはボードライナー用に使用されるものと同じ不織材料でできている。
【００３９】
石膏コアを包むライナーの両方とも、それらの間に石膏スラリーを依然として含みながらボード形成中にライナーを通って湿った石膏スラリーの幾らかの透過を可能にするために十分な気孔率および嵩（本明細書では単位基本重量当たりの厚さ×密度と定義される）を有するべきである。非常に密に充填された繊維を有するライナー構造体は石膏スラリーへの非常に不満足な湿潤接着性を有するであろうが、余りにも嵩高くオープンであるライナーは単位基本重量当たり所望の強度を有することができず、湿った石膏スラリーの完全な浸透が可能とされてしまう。
【００４０】
本発明で使用される不織ライナーは、平均フロー孔径が５〜１００マイクロメートル範囲、好ましくは７〜７０マイクロメートル範囲にある多孔性シート材料である。平均フロー孔圧力は少なくとも３ｐｓｉ未満、好ましくは１ｐｓｉ未満である。不織ライナーは特有のレベルの本体を有する、すなわち、それは少なくとも２０容量％、好ましくは５０％より大きい空隙を含んでなり、その嵩は少なくとも１．２５、好ましくは２より大きい。
【００４１】
本発明の好ましい一実施形態によれば、不織ライナーは、ライナーの繊維間に形成された孔または空間によって特徴づけられる第１面を有し、その孔は、石膏がセットアップされた時に石膏コアとライナーとの間に強い機械的接合を形成するように石膏スラリーが孔に入って繊維と絡み合うようになるために十分なサイズのものである。孔サイズ、空隙率および嵩範囲の上記の組合せは、湿った硬化した石膏層が不織ライナーの繊維と絡み合うのを可能にし、石膏スラリーが不織ライナーを通って他方の面へ完全に透過することなしに、良好な湿潤接着性を提供する。
【００４２】
本発明の石膏ボードでの使用のための不織ライナーは、石膏コアとの良好な湿潤接着性を持たなければならない。ライナーとコアとの間の湿潤接着性は、ライナー材料として使用されるシートの構造および組成によって部分的に、および石膏コアの組成によって部分的に決定される。湿潤接着性は、通常のボード製造方法の定型的な部分としてライナーと石膏コアとのアセンブリは裏返しにされるので、ボードの製造にとって特に重要である。良好な湿潤接着性は、アセンブリがボード製造方法のこの工程中に損なわれないように保つために決定的に重要である。
【００４３】
ライナー強度を完成石膏ボード強度特性に転換するために不織ライナーと石膏コアとの間に良好な乾燥接着性を有することもまた重要である。ライナー構造内部へのスラリー浸透による機械的相互作用に加えて、ライナーと石膏コアとの間の化学結合もまた乾燥接着性を改善するのを助けると考えられる。
【００４４】
湿った石膏スラリーと接触する不織ライナーの表面の繊維は、硬化および乾燥工程中に起こる石膏コアの膨潤、および次の収縮を可能にするために十分なマイクロ移動を有するように選ばれることが望ましい。
【００４５】
石膏ボード製品の用途に依存して、異なる製品特性が望ましいかもしれず、それ故、異なる製品形状が用いられてもよい。例えば、屋内用途で部屋の内部に露出されたボード製品の表面が酷使に恐らく曝されるであろう場合、ボードが高い表面押し込み抵抗および耐摩耗性を有し、同時に紙ベースの石膏ボードと類似の滑らかさを有することが望ましい。これは、石膏ボードの表面を不織ライナーで裏打ちすることによって達成されてもよく、その場合、部屋の内部に露出されたライナー表面は紙と類似の滑らかさを有する。石膏コアに曝されるライナー表面は、湿潤および乾燥接着性を改善するために好ましくはより粗くてもよい。
【００４６】
本発明の石膏ボードがインテリア用途向けを意図される場合、ライナーの露出面、すなわち、「外面」の外観は石膏ボードに一般に使用される紙ライナーのそれとできるだけ似ていることが好ましい。本発明の不織ライナーは外面の塗装時に好適な外観を与えるために普通の紙ライナーの表面に似ていることが好ましい。同様に、不織ライナーの外面は、壁紙の貼付けおよび除去を容易にするために普通の紙ライナーとできるだけ似ているべきである。
【００４７】
紙のそれと類似の程度の滑らかさ（または粗さ）を不織ライナーに与えるために、不織ライナーを熱カレンダー掛けすることができる。熱カレンダー掛けはまたライナー強度特性を改善し、それは改善された石膏ボード強度特性、具体的には石膏ボード弾性率、降伏強度および高いＷＴＢと共にピーク荷重をもたらす。熱カレンダー掛けに加えて、またはその代わりに、熱接合を、通気接合、赤外接合および熱風対流式オーブン中での熱接合のような様々な他の技法によって達成することができる。低融点の単成分繊維および／または複合繊維を含んでなるバインダー繊維もまた使用することができる。本方法は樹脂接合のような化学接合方法と組み合わせることができ、その場合バインダー成分（必要ならば架橋剤入りの）はスプレー、フォームなどのような様々な技法によってライナー本体に塗布され、それに乾燥および／または硬化工程が続く。バインダーは粉末形にあることができ、簡単に吹き付け塗りによって乾燥形で塗布することができる。
【００４８】
好ましくは、本発明での使用のための繊維状不織シート材料は、石膏ボードが製造される時に石膏コアと接触する面である、その少なくとも１つの面上に顕微鏡的レベルでその表面から突き出た幾らかの繊維を有する。これは、繊維状不織シートを水絡ませ、エアジェット絡ませおよびニードルパンチングのような処理にかけることによって成し遂げることができる。粗い表面は湿潤および乾燥段階でライナー表面と石膏との間の相互作用を高めるであろうので、粗い、石膏スラリーと接触するライナー表面、すなわち、「内面」を有することは有益であり得る。
【００４９】
不織ライナーを別のシート材料に接合して不織ライナーの改善された特性を追加接合層の追加の特性と組み合わせることもまた可能である。このように多層として使用することができる材料の例は、他の不織ライナー、織シート、スクリム、フィルム、フォイルなどである。上に議論したように、ライナーの通気性は石膏コアの乾燥に必要とされる。ライナーの通気性が不連続（高い、低いまたはゼロ通気性のライナーの区域）であることができる。さらに、石膏ボードの一面が低い通気性を有するまたは通気性を持たないこともできる。
【００５０】
ライナー表面上の微細なエンボス模様は湿潤接着性に役立つが、エンボス模様は滑らかな紙のような表面以外の表面を生み出すであろうことが指摘されるべきである。石膏ボードが屋外用途に使用されることになっている場合、水が重力下で流出するのに十分なほどに大きいチャネルの模様でエンボス化された不織ライナーをボード中に含むことが望ましい。
【００５１】
石膏コアは、不織ライナーの特性と連動して本発明の改善された石膏ボードを提供するために調合される。コアの化学組成物の性質はコアとライナーとの間の乾燥接合強度を高めることが分かった。
【００５２】
本発明の石膏スラリー調合物中の主要原料は、焼き石膏（ＣａＳＯ４半水和物）、細砕した石膏（ＣａＳＯ４・２Ｈ２Ｏ）およびＫ２ＳＯ４のような促進剤、プレ混合フォームとして添加される起泡剤、ならびにバインダーであって、好ましくは非デンプン−ベースのバインダーであり、例えばポリビニルアルコール（ＰＶＡ）またはラテックスである。ラテックスは、勿論、餌源をカビおよび他の真菌類に与えないタイプのものであろう。使用される非デンプン−ベースのバインダーは室温で水に不溶であり、乾燥するとライナーとコアとの間に高い乾燥接合強度を与えることが好ましい。ポリ酢酸ビニルのような他の非デンプン−ベースのバインダーもまた使用することができる。調合物はまた、乾燥するとバインダーを完全に水に不溶にするための架橋剤を含有することもできる。ＰＶＡはコアに溶液として加えられるが、例えば、硬化および乾燥工程中に溶解する粉末ＰＶＡを加えることによって、または溶液をライナー表面上に直接吹き付けることによってなど他のやり方で加えることができる。定番石膏ボード中にしばしば見いだされる減水剤または燃焼防止剤のような他の添加剤もまた、コア調合物を製造プロセスに適合させるために必要に応じ加えることができる。
【００５３】
湿潤剤もまた、できるだけ多く個々の繊維間で石膏スラリーの湿潤および浸透を高めるために、スラリー中に使用することができ、またはライナー表面上へ直接塗布することができる。これらの湿潤剤には、水溶液の表面張力を下げるおよび疎水性固形分との接触角を低減することが知られている親水基および疎水基を持った合成化学物質が含まれ得る。石鹸および洗剤、または起泡剤のような広範囲の湿潤剤がこの機能を果たすであろう。好ましい湿潤剤はポリビニルアルコール（ＰＶＡ）である。
【００５４】
製品性能を改善するためにまたは製造プロセスを最適化するためにスラリーに他の原料を加えることもまた可能である。かかる原料の例は、耐火性を改善するためのガラス繊維および／または粘土、乾燥中のか焼を防ぐためのホウ酸などである。製品の必要条件の１つが耐菌性である場合、カビおよび他の真菌類に餌源を提供するデキストロース、膠またはデンプンのような添加剤は使用されるべきではない。
【００５５】
屋外壁または屋内居住浴室壁向けのような用途について本発明の好ましい実施形態では、コアは、石膏ボードに耐水性を与えるために、防水剤、例えば、ワックスまたはシリコ−ンを含む。幾らかの用途についてさらに別の好ましい実施形態では、コアは、防水剤とガラス繊維または粘土のような耐火性を改善するための試剤との両方を含む。
【００５６】
好ましくは、本発明のボードは、完成した石膏ボードの所望のエッジおよび表面硬度を達成するためにライナー直下で低下した空気間隙百分率の石膏の薄いより高密度層を有する。これは、その両方とも参照により本明細書に援用される、米国特許第１，９５３，５８９号明細書および同第５，７１８，７９７号明細書に記載されている「ローラーコーティング」として知られる方法によって達成することができる。ローラーコーティングでは、より高密度の石膏スラリーが先ずボトムライナー上に置かれ、次に普通のまたはより低密度の石膏スラリーがトップ上に注がれる。トップライナーはまた、より高密度の石膏スラリーの薄層でコートされる。その結果は、増加した硬度のような改善された特性をボードが有するように、外側ライナーの直下におよび各エッジに沿ってより高密度の石膏の薄層である。
【００５７】
本発明の石膏ボード製品の主な便益の１つは、新規ボードがプロセス構築および装置のほんのささやかな変更付きで既存のボード製造ラインで製造できることである。プロセス構築および装置の変更は、最終石膏ボード製品のはるかに改善された物理的性質を提供するために必要とされる変更だけでなく、改善された石膏ボードライナーおよび石膏ボード製品を最良に活用するための製品および方法の最適化の結果である。
【００５８】
試験方法
不織ライナーの特性の測定
ライナーのストリップ引張特性は、ＣＲＥ（一定速度の伸長）インストロン引張試験機（Ｉｎｓｔｒｏｎ  Ｔｅｎｓｉｌｅ  Ｔｅｓｔｅｒ）（マサチューセッツ州カントンのインストロン・コーポレーション（Ｉｎｓｔｒｏｎ  Ｃｏｒｐｏｒａｔｉｏｎ  ｏｆ  Ｃａｎｔｏｎ，Ｍａｓｓａｃｈｕｓｅｔｔｓ）から入手可能な）を用いてＡＳＴＭ（米国材料試験協会）５０３５に従って測定した。使用したサンプルサイズは１インチ×８インチであり、ゲージ長さは５インチであり、速度は２インチ毎分であった。測定した特性はピーク荷重（ポンド）、破断伸び（％）、１ポンド荷重での伸び（％）および３ポンド荷重での伸び（％）であった。
【００５９】
ライナーについての孔データは、トップ〜ボトム・フローチャンバー付きＰＭＩ機（ニューヨーク州イサカのポーラス・マテリアルズ社（Ｐｏｒｏｕｓ  Ｍａｔｅｒｉａｌｓ，Ｉｎｃ．ｏｆ  Ｉｔｈａｃａ，Ｎｅｗ  Ｙｏｒｋ）によって製造される）で得た。２．５ｃｍ直径のサンプルホルダーを、サンプルの下の４０メッシュ支持篩（０．２５ｍｍのワイヤ直径および０．３７５ｍｍの篩の目）と共に用いた。使用した試験流体はシルウィック（Ｓｉｌｗｉｃｋ）−２０．１ダイン（ＰＭＩから入手可能な）であった。サンプルを試験流体中２３ｍｍＨｇの減圧レベル下に１分間で調製した。平均フロー孔径（マイクロメートル）および平均フロー孔圧力（ｐｓｉ）を測定し、報告した。
【００６０】
嵩（単位なし）は次式：厚さ（ミル）／基本重量（オンス／ヤード２）×密度（ｇ／ｃｍ３）×０．７４９３によって計算した。ＰＥＴの密度は本明細書では１．３８ｇ／ｃｍ３であると仮定し、コポリ（エチレンテレフタレート）の密度は本明細書では１．３５ｇ／ｃｍ３であると仮定し、線状低密度ポリエチレン（ＬＬＤＰＥ）の密度は本明細書では０．９１〜０．９５ｇ／ｃｍ３であると仮定し、ナイロン６，６の密度は１．３ｇ／ｃｍ３であると仮定した。
【００６１】
基本重量（単位面積当たりの重量、オンス／ヤード２）はＡＳＴＭ  Ｄ３７７６によって計算した。
【００６２】
パーセント空隙（％）は次式に従って計算した。
（１−１／嵩）×１００
【００６３】
破壊特性を測定するための石膏ボードの製造方法
特定の石膏スラリー調合物および特定のライナーを用いる石膏ボードは下記のように製造した。用いる２タイプのボード製造手順があった：（１）ボトムライナーのローラーコーティング、および（２）ボトムライナーをローラーコーティングなしに製造されるボード。両ケースで、２片のライナー（１４インチ長さおよび１０インチ幅）を、２片を０．５インチ厚さのスペーサーで離して保持して、一端で金型中に固定した。金型は、金型の開口端が金型の閉端より１インチ高いように製作され、これはスラリーが金型の開口端から流れ出ることを防ぐのに役立った。金型のトップは当初オープンであり、いったんスラリーがボトムライナー上に注がれたら、トップライナーが適所で折られることを可能にした。エッジは、スラリーがボトムライナー上に注がれた時に、スラリーが広がり、トップライナーが設置されるように０．５インチ高さのものであり、１０インチ幅、約１２インチ長さおよび０．５インチ厚さのサンプルが調製された。各タイプのボード製造手順は次の通りである。
【００６４】
ボトムライナーがローラーコートされることになる場合、焼き石膏／促進剤ブレンドをクィシナート・モデル（Ｃｕｉｓｉｎａｒｔ  Ｍｏｄｅｌ）ＣＢ−４Ｊブレンダー（クィシナート、ニュージャージー州イー．ウィンザー（Ｃｕｉｓｉｎａｒｔ，Ｅ．Ｗｉｎｄｓｏｒ，Ｎｅｗ  Ｊｅｒｓｅｙ）によって製造された）中の水中へ３０秒にわたって篩い分けし、混合物を高速で７秒間混合した。この時点で、５０〜７５ｍｌの混合物を金型の一端に沿ってボトムライナーの裏面上に素早く注ぎ、１０インチ幅こてを用いてライナーの表面の一面に混合物を広げた。こての４パスを行い、１ｍｍ未満のコーティング深さの良好な被覆域を与え、幾分過剰のスラリーを金型のトップ端中へ入れ、最終サンプルのためには使用しなかった。別々に、起泡剤溶液を、起泡剤コンセントレートの０．５重量％溶液を与えるためにセデパル（Ｃｅｄｅｐａｌ）（登録商標）ＦＡ４０６（ステパン・ケミカルズ（Ｓｔｅｐａｎ  Ｃｈｅｍｉｃａｌｓ）から入手可能な）を水で希釈することによって調製した。必要とされる量の希釈される起泡剤溶液をハミルトン・ビーチ・モデル（Ｈａｍｉｌｔｏｎ  Ｂｅａｃｈ  Ｍｏｄｅｌ）６５２５０ミキサーのカップに入れ、ミキサーが高速で作動して起泡剤溶液を調製した。標準混合物については、合計１５０ｍｌの希釈される起泡剤溶液のために、２つのミキサーを用い、各ミキサーにおける希釈される起泡剤溶液は７５ｍｌであった。幾つかのケースで混合物調合は異なる量の起泡剤溶液を必要とし、これは各例の説明で記載される。発泡ミキサーは焼き石膏スラリーの調製前にスタートさせ、起泡剤がボードサンプルを製造するために使用される前に約１分間混合されるように時間調節した。必要とされる時に、起泡剤をカップから石膏スラリーを含むブレンダー中へ注いだ。いったん起泡剤溶液を残りの焼き石膏／水混合物に加えたら、全焼き石膏／水／起泡剤溶液をもう一度高速でさらなる７秒間混合した。発泡混合物を次に、金型中の被覆ライナーのトップ上に注いだ。スラリーを、金型のトップの上方約１ｍｍに保持されたストレート・エッジで取り除き、トップライナーを所定の位置に折り、次にライナーを第２のストレート・エッジの２パスで所定の位置にプレスした。全金型を、スラリーが特に流体である場合にスラリーが金型から流れ出るのを防ぐためにわずかな角度で傾けた。
【００６５】
ボトムライナーがローラーコートされない場合、焼き石膏／促進剤ブレンドをクィシナート・モデル（Ｃｕｉｓｉｎａｒｔ  Ｍｏｄｅｌ）ＣＢ−４Ｊブレンダー中の水中へ３０秒にわたって篩い分けし、混合物を遅い速度で４秒間混合した。混合中であった起泡剤溶液を次に残りの焼き石膏／水混合物に加え、全焼き石膏／水／起泡剤溶液をもう一度高速でさらなる１０秒間混合した。発泡混合物を次に、金型中のボトムライナーのトップ上に注いだ。スラリーを、金型のトップの上方約１ｍｍに保持されたストレート・エッジで取り除き、トップライナーを所定の位置に折り、次にライナーを第２のストレート・エッジの２パスで所定の位置にプレスした。全金型を、スラリーが特に流体である場合にスラリーが金型から流れ出るのを防ぐためにわずかな角度で傾けた。
【００６６】
石膏スラリーを水和させた後（約２０分）サンプルを注意深く金型から取り出した。サンプルを、８インチ寸法が金型のＭＤまたは１４インチ・ライナー寸法にある状態で、８インチ×９インチに切り取った。
【００６７】
残った８インチ×９インチ・サンプルを次に次の通り乾燥させた。
【００６８】
標準乾燥方法
残った８インチ×９インチ・サンプルの露出コアを、２つの厚さの１インチ幅コットン粘着テープでエッジを包むことによってカバーした。サンプルを次に、遊離水の半分が除去されるまで４７５°Ｆの対流式オーブン中で乾燥させ、次にオーブンを、５〜１０パーセントの遊離水分がサンプル中に残留するに過ぎなくなるまで２２５°Ｆにリセットした。９０〜９５％の遊離水が除去された後、温度を再び１０５°Ｆに下げてサンプルの乾燥を終えた。各サンプルは、サンプルが一貫した方法で乾燥されるが過剰乾燥されないことを確実にするために、最初の２つの乾燥工程によって個別に乾燥させた。
【００６９】
低温乾燥方法（低融点ライナーのための）
残った８インチ×９インチ・サンプルの露出コアを、２つの厚さの１インチ幅コットン粘着テープでエッジを包むことによってカバーした。サンプルを次に、遊離水の半分が除去されるまで２２５°Ｆの対流式オーブン中で乾燥させ、次にオーブンを１０５°Ｆにリセットしてサンプルの乾燥を終えた。各サンプルは、サンプルが一貫した方法で乾燥されるが過剰乾燥されないことを確実にするために、最初の乾燥工程によって個別に乾燥させた。
【００７０】
石膏スラリーを乾燥させた後、ボードの１インチ・ストリップを８インチ×９インチ・サンプルから注意深くカットして８インチ平方サンプルを残した。
【００７１】
８インチ平方サンプルを、下記のように破壊強度を試験するための２つの４インチ×８インチ・サンプルを作製するために半分にカットした。サンプル調製に関してＭＤにかＣＤにかのどちらかでサンプルをカットすることが可能であったが、すべてのケースでサンプルを、サンプルの長い寸法がサンプル調製工程のＭＤであるようにカットした。
【００７２】
石膏ボードの破壊特性の測定
石膏ボードサンプルは８インチ長さおよび４インチ幅であり、シンポ・モデル（Ｓｈｉｍｐｏ  Ｍｏｄｅｌ）ＦＧＳ−２５０ＰＶＭプログラム可能な電動試験台（日本電産シンポ・アメリカ・コーポレーション、イリノイ州アイタスカ（Ｎｉｄｅｃ−Ｓｈｉｍｐｏ  Ａｍｅｒｉｃａ  Ｃｏｒｐｏｒａｔｉｏｎ，Ｉｔａｓｃａ，Ｉｌｌｉｎｏｉｓ）によって製造された）で７インチ長さにわたって破壊された。ボードを、ボードの一面が７インチ長さにわたって２つの支持と接触して下向きで、他方の面が上向きの状態で試験台にセットする。上記のようにボード製造中に下向きであったボードの面はまた、ボード破壊中にボードの下向きの面である。ボードの上向きの面はボード破壊中に中心荷重で衝撃を与えられる。ボード破壊中に、ボードの下向きの面（中心荷重とは反対側）は主として引張力を受けるが、中心荷重と接触するボードの上向きの面は主として圧縮力を受ける。
【００７３】
５０ポンド・フォースゲージ（感度０．０１ポンド、精度７３°Ｆで０．０２％プラス１／２ディジット）を接合試験のために用い、５００ポンド・フォースゲージ（感度０．１ポンド、精度７３°Ｆで０．０２パーセントプラス１／２ディジット）を破壊試験測定のために用いた。クロスヘッド速度は１．９インチ毎分であり、測定値を０．２秒毎に採取した。ポンドでの力対秒での時間をこの一定のクロスヘッド速度で記録して破壊曲線とも言われる応力−歪み曲線を作成した。測定は２回行い、２つの破壊曲線（ポンドでの力または荷重対インチでのたわみ）のうちの最良の値を次の通り報告した。
【００７４】
初期弾性率（ポンド／インチ）は、力対たわみ曲線の初期勾配として計算した。
【００７５】
降伏強度（ポンド）は、破壊曲線の初期勾配の大きな減少に相当する力として計算した。
【００７６】
歪み（インチ）は、上記のようなクロスヘッドの速度で乗じられた時間で計算されるようなボードのたわみである。
【００７７】
ピーク荷重（ポンド）は、ボードの破壊中に記録された最大力である。
【００７８】
破壊仕事（ＷＴＢ）（ポンド−インチ）は、所与のたわみまでの破壊曲線の下の面積として計算する。
【００７９】
ボード形成中のライナーと湿った石膏スラリーとの間の湿潤接着性強度は、次の通り評価した。所望の調合の石膏スラリーを先ず、すべての原料をウェアリング・ブレンダー（Ｗａｒｉｎｇ  Ｂｌｅｎｄｅｒ）中で１０秒間混合することによって調製した。石膏スラリーを次に、ボトムに不織ライナー付きの０．５インチ高さの金型に注いだ。ライナーと湿ったスラリーとの間の湿潤接着性、または接着接合は、混合２０分後にコアからライナーを引き離すことによって評価した。湿潤接着性は次の通り格付けした。
非常に良好−ライナーは石膏コアに密に接着している。
良好−ライナーは石膏コアによく接着している。
ＯＫ−ライナーは幾らかの努力で剥離する。
ＯＫ／不満足−ライナーは容易に剥離する。
不満足−ライナーは何の努力もせずに剥離する。
【００８０】
石膏ボードを塗装性評価のために次の通り製造した。ボトムライナー１４インチ長さおよび１２．４インチ幅を１８インチ長さおよび１０インチ幅および約０．５インチ深さである金型中に固定した。金型の長いエッジの各面に沿って、サンプルの成形面に先細りを与えるためのスペーサーがあり、該スペーサーは、各エッジに沿って０．０５インチ厚さであり、各エッジから２インチのところで０．０３インチに先細りになっていて、結果として、ボードの中心の厚さが、各形成されたエッジから２．２５インチの距離までにわたって０．５インチであり、各エッジから２インチの距離における厚さが０．４７インチであり、および各エッジに沿った厚さが０．０４５インチであるボードサンプルをもたらすものである。ボトムライナーを各エッジから０．７５インチおよび１．２４インチの距離で折り目をつけて折り曲げて、ライナーを先細り部分を含む金型のボトム表面を越えて横たえ、金型の側面で０．５インチ折り上げ、残りの０．７５インチ幅のフラップを金型の側面上部を越えて外側に折り返すようにした。一片の両面粘着テープをこれらフラップのボトム面に取り付けて、スラリーが金型へ注ぎ込まれ、エッジフラップがスラリーの上に折り重ねられた時に、粘着テープがボードサンプルの裏面を作るために使用されるライナー片と接触するようにした。裏ライナーを１４インチ長さ×９．７５インチ幅の寸法にカットした。両ライナー片を、スペーサーの使用によって０．５インチ離して、一端で金型中に保持した。金型は、金型の開口端が金型の閉端より１インチ高いように製作され、スラリーが金型の開口端から流れ出ることを防ぐのに役立った。金型のトップは最初開かれていて、いったんスラリーがボトムライナー上に注がれたら、ボトムライナーのエッジフラップおよびトップライナーを適所で折り曲げることができた。金型エッジは、スラリーがボトムライナー上に注がれた時、スラリーが広がり、そしてトップライナーが設置されるように０．５インチ高さのものであり、１０インチ幅、０．５インチ厚さおよび１２インチ長さのサンプルが作製された。
【００８１】
ボード・スラリーは次の通り調製した。スラリー調合物は６００ｇの焼き石膏（ＣａＳＯ４・１／２Ｈ２Ｏ）、１ｇの細かい石膏（ＣａＳＯ４・２Ｈ２Ｏ）、１３０ｇの４％エルバノール（Ｅｌｖａｎｏｌ）（登録商標）７１−３０溶液、１５０ｇの０．５％起泡剤セデパル（登録商標）ＦＡ４０６溶液および２４５ｇの水であった。
【００８２】
調合物を、２つのハミルトン・ビーチ・モデル６５２５０ブレンダー（各ブレンダー中に７５ｍｌの溶液）を用いて高速で約６０秒間発泡させた。ブレンドしながら、焼き石膏／促進剤ブレンドをクィシナート・モデル（Ｃｕｉｓｉｎａｒｔ  Ｍｏｄｅｌ）ＣＢ−４Ｊブレンダー中の水中へ３０秒にわたって篩い分けし、混合物を高速で７秒間混合した。この時点で、５０〜７５ｍｌの混合物を金型の一端に沿ってボトムライナーの裏面上に素早く注ぎ、１０インチ幅こてを用いてライナーの表面の一面に混合物を広げた。こての４パスを行い、１ｍｍ未満のコーティング深さの良好な被覆域を与え、幾分過剰のスラリーを金型のトップ端中へ入れ、最終サンプルのためには使用しなかった。混合中であった起泡剤溶液を次に残りの焼き石膏／水混合物に加え、全焼き石膏／水／起泡剤溶液をもう一度高速でさらなる７秒間混合した。発泡混合物を次に、金型中の被覆ライナーのトップ上に注いだ。スラリーを、金型のトップの上方約１ｍｍに保持されたストレート・エッジで取り除き、ボトムライナーのフラップをスラリーの一面に折り重ね、トップライナーを所定の位置に折り重ね、第２のストレート・エッジの４パスで両面粘着テープストリップ上へプレスした。上記のように、全金型を、スラリーが特に流体である場合にスラリーが金型から流れ出るのを防ぐためにわずかな角度で傾けた。石膏スラリーを水和させた後（約２０分）サンプルを注意深く金型から取り出し、１０インチ長さ×１０インチ幅に切り取った。残った１０インチ×１０インチ・サンプルの露出コアを、１インチ幅コットン粘着テープの２層でエッジを包むことによってカバーした。サンプルを次に、遊離水の半分が除去されるまで４７５°Ｆの対流式オーブン中で乾燥させ、次にオーブンを、５〜１０パーセントの遊離水分がサンプル中に残留するに過ぎなくなるまで２２５°Ｆにリセットした。９０〜９５％の遊離水が除去された後、温度を再び１０５°Ｆに下げてサンプルの乾燥を終えた。各サンプルは、サンプルが一貫した方法で乾燥されるが過剰乾燥されないことを確実にするために、最初の２つの乾燥工程によって個別に乾燥させた。
【００８３】
いったん乾燥したら、サンプルをボードの中央で切断してボードの各半分が仕上げ用の合板基材上に先細りエッジ−先細りエッジで取り付けられるのを可能にした。１０インチ長さのボードを、スクリューが互いに６インチ、ボードのエッジから０．５インチの間隔を置いて配置されている２つのドライウォールスクリューを各片につき用いて０．５インチ厚さの合板に取り付けた。ＣＧＣギプサム（カナダ国トロント（Ｔｏｒｏｎｔｏ，Ｃａｎａｄａ））製の商業的に入手可能な目地セメント、いつでも使用できる全目的ドライウォールコンパウンド（Ｒｅａｄｙ  ｔｏ  Ｕｓｅ  Ａｌｌ  Ｐｕｒｐｏｓｅ  Ｄｒｙｗａｌｌ  Ｃｏｍｐｏｕｎｄ）を、通常の紙ドライウォールテープ（ＣＧＣギプサム・ドライウォールテープ（ＣＧＣ  Ｇｙｐｓｕｍ  Ｄｒｙｗａｌｌ  Ｔａｐｅ））と共に使用した。用いた仕上げ技術は、石膏協会（Ｇｙｐｓｕｍ  Ａｓｓｏｃｉａｔｉｏｎ）（米国およびカナダ国の石膏業界を代表する産業団体）の刊行物番号ＧＡ−２１４−９６「石膏ボード仕上げの推奨レベル（Ｒｅｃｏｍｍｅｎｄｅｄ  Ｌｅｖｅｌｓ  ｏｆ  Ｇｙｐｓｕｍ  Ｂｏａｒｄ  Ｆｉｎｉｓｈ）」に記載されているようなレベル４仕上げ技術であった。この技術によれば、テープは、目地材の２つの別個のコートが最初のコートの後に付けられて、目地材の中に埋め込まれる。目地材を乾燥させ、次に艶消しペイント仕上げの２コートで塗装する前にプライマーでコートした。表面を各コートの間に軽く紙やすりで磨いた。両ラテックス−およびオイル−ベースのプライマー／ペイントシステムを評価した（グリッデン・マキシマム・ハイド・インテリアＰＶＡラテックス・プライマー４８１８０ホワイト（Ｇｌｉｄｄｅｎ  Ｍａｘｉｍｕｍ  Ｈｉｄｅ  Ｉｎｔｅｒｉｏｒ  ＰＶＡ  Ｌａｔｅｘ  Ｐｒｉｍｅｒ  ４８１８０  Ｗｈｉｔｅ）、少し灰色がかった白色に色合いを付けられたグリッデン・マキシマム・ハイド・インテリア・ラテックス・フラット４８１００ホワイト（Ｇｌｉｄｄｅｎ  Ｍａｘｉｍｕｍ  Ｈｉｄｅ  Ｉｎｔｅｒｉｏｒ  ＰＶＡ  Ｌａｔｅｘ  Ｆｌａｔ  ４８１００  Ｗｈｉｔｅ）、ＣＩＬデュラックス・オイル・ベースのプライマー・アンダーコート（ＣＩＬ  Ｄｕｌｕｘ  Ｏｉｌ  Ｂａｓｅｄ  Ｐｒｉｍｅｒ  Ｕｎｄｅｒｃｏａｔ）１６２８および少し灰色がかった白色に色合いを付けられたＣＩＬデュラックス・スーパー・アルキド・インテリア・ペイント・ベルベット・フラット３６７７ホワイト（ＣＩＬ  Ｄｕｌｕｘ  Ｓｕｐｅｒ  Ａｌｋｙｄ  Ｉｎｔｅｒｉｏｒ  Ｐａｉｎｔ  Ｖｅｌｖｅｔ  Ｆｌａｔ  ３６７７  Ｗｈｉｔｅ））。
【００８４】
表面押し込み抵抗は次の通り測定した。４インチ×４インチ石膏壁板サンプルをカットした。サンプルを、２ポンド「ストライカー」付きガードナー衝撃試験機（Ｇａｒｄｎｅｒ  Ｉｍｐａｃｔ  Ｔｅｓｔｅｒ）＃ＩＧ  １１２０（ポール・エヌ．ガードナー・カンパニー社、フロリダ州ポンパノ・ビーチ（Ｐａｕｌ  Ｎ．Ｇａｒｄｎｅｒ  Ｃｏｍｐａｎｙ，Ｉｎｃ．，Ｐｏｍｐａｎｏ  Ｂｅａｃｈ，Ｆｌｏｒｉｄａ）から入手可能な）の支持プレート上に、ストライカーの下方にボードの表面を上向きにして置いた。支持プレートは、衝撃中ボード材料変位ための余地をボードの裏面上に作るリング形状を有する。ストライカーは衝撃試験機の支柱を８０インチ−ポンド・マーク（すなわち、２ポンド重りについては４０インチ上方）まで上げられ、解き放されて、それを落下させ、サンプル表面中へ貫入させる。ストライカーを次にサンプルから取り除き、サンプルを支持プレートから取り外す。
【００８５】
支持スタンドに取り付けられたＥＬＥ０．０１ｍｍ感度機械マイクロメートル距離計（ＥＬＥインターナショナル社、英国ベッドフォードシャー州（ＥＬＥ  Ｉｎｔｅｒｎａｔｉｏｎａｌ  Ｌｔｄ．，Ｂｅｄｆｏｒｄｓｈｉｒｅ，Ｅｎｇｌａｎｄ）から入手可能な）であって、丸い測定先端と両方とも中実で平らである適切な高さのベース台とを有する距離計を用いて、非衝撃区域のボードの高さ（初期高さ）および衝撃マークの中心の最低区域でのボードの高さ（最終高さ）を測定する。表面押し込みは、初期高さと最終高さとの差として計算し、インチで報告する。
【００８６】
すべてのケースで、石膏ボードサンプルの製造および試験は、生産工程中の重大な時点で、商業生産ラインで製造される石膏ボードの物理的状態をシミュレートするために行った。
【実施例】
【００８７】
次の実施例では、破壊特性を、不織ライナーがボード破壊の間に引張力を受けるように、その上に中心荷重がかけられる面と反対側のボード面上の不織ライナーで試験した。
【００８８】
石膏ボード強度特性を、ＢＰＢウェストロック（ＢＰＢ  Ｗｅｓｔｒｏｃ）（英国のＢＰＢ株式公開会社の子会社）製の標準紙裏打ち石膏ボード、ＧＰギプサム（ＧＰ  Ｇｙｐｓｕｍ）（ジョージア州アトランタのジョージア・パシフィック社（Ｇｅｏｒｇｉａ  Ｐａｃｉｆｉｃ  Ｃｏｒｐ．，Ａｔｌａｎｔａ，Ｇｅｏｒｇｉａ）の子会社）製の商業的に入手可能なガラス繊維裏打ちデンス−アーマー（商標）プラス（Ｄｅｎｓ−Ａｒｍｏｒ（商標）Ｐｌｕｓ）、ＢＰＢウェストロック（英国のＢＰＢ株式公開会社の子会社）製の耐火性石膏ボード（一般に「タイプＸ（Ｔｙｐｅ  Ｘ）」として知られる）およびＣＧＣ（イリノイ州シカゴのＵＳＧ社（ＵＳＧ  Ｃｏｒｐ．，Ｃｈｉｃａｇｏ，Ｉｌｌｉｎｏｉｓ）の子会社）製の耐酷使性／耐火性石膏ボードと比較する。石膏ボード強度特性もまた、両面をポリマー不織シート材料で裏打ちされた石膏ボードと比較する。先行技術を越える改善もまた、本発明による新規な石膏ボードをカナダ国特許第１，１８９，４３４号明細書に与えられたボード製造手順によってフラッシュ紡糸したスパンボンド・ポリオレフィン製品タイベック（登録商標）（デュポンから入手可能な）で製造したボードと比較することによって例示する。
【００８９】
特に明記しない限り、次の例で報告される強度特性はすべて、ボードおよびライナーのＭＤについてである。
【００９０】
比較例１
石膏ボード製品を、表ライナーおよび裏ライナーの両方として不織シート材料を使用して製造した。不織シート材料は、単成分および複合ポリ（エチレンテレフタレート）（ＰＥＴ）繊維（イー・アイ・デュポン・ドゥ・ヌムール・アンド・カンパニー（デュポン）、デラウェア州ウィルミントンから入手可能な）の混合物をベースとした。不織シート材料は、残りが単成分ＰＥＴ繊維で、１８０℃の融点を有するＰＥＴシースと、２５０℃の融点を有する高融点ＰＥＴコアとを有する２０重量％複合繊維を含んだ。複合繊維はフィラメント当たり３．０デニールであり、０．７５インチのカット長さを有した。単成分ＰＥＴ繊維はフィラメント当たり１．３５デニールであり、０．８５インチのカット長さを有した。繊維混合物を先ずカード機に掛け、エアレイドした。カード機に掛け／エアレイドしたウェブを次に水絡ませし、乾燥させた。材料を次に、表１に示すような、厚さ、嵩および孔サイズに熱カレンダー掛けした。ＭＤの基本重量当たりのストリップ引張強度ならびにＭＤおよびＣＤの両方の低荷重下での伸びを表２に示す。
【００９１】
比較例１のライナーを先ず次の通り湿潤接着性について試験した。石膏スラリーを先ず、次の原料：６００ｇの焼き石膏ＣａＳＯ４・１／２Ｈ２Ｏ、１ｇの細かい石膏ＣａＳＯ４・２Ｈ２Ｏ、１３０ｇの４％エルバノール（登録商標）７１−３０、５００ｇの水をウェアリング・ブレンダー（Ｗａｒｉｎｇ  Ｂｌｅｎｄｅｒ）中で１０秒間混合することによって調製した。石膏スラリーを次に、ボトムに不織ライナー付きの０．５インチ高さの金型に注いた。ライナーと湿ったスラリーとの間の湿潤接着性、または接着接合を、試験方法に記載したようにスラリーを混合した２０分後にライナーをコアから引き離すことによって評価した。観察された湿潤接着性をＯＫと格付けされた。商業ボード形成プロセス中における圧力はこの実験室試験中に観察されるスラリーの０．５インチヘッド圧よりはるかに高いことが指摘され、それ故、商業プロセスで得られる湿潤接着性ははるかにより高いと予期される。
【００９２】
石膏試験ボードを次に、試験方法セクションに記載した手順に従って製造した。本実施例用の石膏スラリー調合物は次の通りであった：６００ｇの焼き石膏（ＣａＳＯ４・１／２Ｈ２Ｏ）、１ｇの細かい石膏（ＣａＳＯ４・２Ｈ２Ｏ）、１ｇのＫ２ＳＯ４、１３０ｇの４％エルバノール（登録商標）７１−３０溶液、２４５ｇの水および試験方法に記載したような１５０ｍｌのセデパル（登録商標）ＦＡ４０６起泡剤の５％溶液。比較例１のライナーを試験ボードの両面に使用した。乾燥ボードを次に、試験方法セクションに記載した手順に従って強度について試験した。ボード破壊曲線を図１に示し、また数値を表３に示す。
【００９３】
発明実施例２
実施例２のボードを、表ライナーをエルク・プレミアム・ビルディング・プロダクツ社、テキサス州エニス（Ｅｌｋ  Ｐｒｅｍｉｕｍ  Ｂｕｉｌｄｉｎｇ  Ｐｒｏｄｕｃｔｓ，Ｉｎｃ．，Ｅｎｎｉｓ  Ｔｅｘａｓ）から入手可能な、ガラスライナーＥＬＫ  Ｋタイプで置き換えて比較例１に従って製造した。乾燥ボードを、試験方法セクションに記載した手順に従って強度について試験した。比較例１に記載したような不織シート材料は中心荷重がかけられる面と反対側の石膏ボードの面を裏打ちしていたことが指摘される。かけられた荷重の力に応じて、不織ライナーはボード破壊試験の間は張力下にあった。石膏ボードのガラス裏打ち面は中心荷重と接触していた。ボード破壊曲線を図１に示し、また数値を表３に示す。
【００９４】
発明実施例３
実施例３のボードを、表ライナーをセルロース系紙で置き換えて比較例１に従って製造した。乾燥ボードを、試験方法セクションに記載した手順に従って強度について試験した。比較例１に記載したような不織シート材料は中心荷重がかけられる面と反対側の石膏ボードの面を裏打ちしていたことが指摘される。かけられた荷重の力に応じて、不織ライナーはボード破壊試験の間は張力下にあった。石膏ボードの紙面は中心荷重と接触していた。ボード破壊曲線を図１に示し、また数値を表３に示す。
【００９５】
比較例４
比較例４の石膏ボードを、カナダ国特許第１，１８９，４３４号明細書に従って製造した。ライナーは、デュポンによって製造される、タイベック（登録商標）１０８５Ｄとして商業的に知られる、フラッシュ紡糸したスパンボンド・ポリオレフィンシートであった。ライナーの厚さ、嵩、孔サイズおよび他の特性を表１に示す。コア調合物は、６００ｇの焼き石膏（ＣａＳＯ４・１／２Ｈ２Ｏ）、０．４３３ｇの細かい石膏（ＣａＳＯ４・２Ｈ２Ｏ）、４．３５ｇのデンプン（ＡＤＭ、カナダ国モントリオール（ＡＤＭ，Ｍｏｎｔｒｅａｌ，Ｃａｎａｄａ）製のフルイデックッス（Ｆｌｕｉｄｅｘ）（登録商標）５０）、１．３９ｇの紙パルプ、０．３１ｇのダイサル（Ｄｉｓａｌ）（登録商標）粉末分散剤（ハンディ・ケミカルズ、カナダ国カンディアク（Ｈａｎｄｙ  Ｃｈｅｍｉｃａｌｓ，Ｃａｎｄｉａｃ，Ｃａｎａｄａ）製）、１５０ｇの０．５％起泡剤セデパル（登録商標）ＦＡ４０６溶液、３１６ｇの水であった。比較例４を、カナダ国特許第１，１８９，４３４号明細書に記載されているように２３９°Ｆ（１１６℃）で１時間、次に１０３°Ｆ（４０℃）で一晩乾燥させた。表２に示されるように、タイベック（登録商標）１０８５ＤのＭＤおよびＣＤ両方の強度特性は紙のＭＤ強度特性と同等である。しかしながら、表３に示されるように、カナダ国特許第１，１８９，４３４号明細書に与えられるようなライナーおよびコア調合物によって製造したボードの弾性率、ピーク荷重およびＷＴＢは非常に低い（比較例４）。ボード破壊曲線を図１に示す。
【００９６】
比較例５〜７
比較例５〜７は、商業的に入手可能な石膏ボード製品、デンス−アーマー（登録商標）プラス（Ｄｅｎｓ−Ａｒｍｏｒ（登録商標）Ｐｌｕｓ）室内壁板（ジョージア・パシフィック・コーポレーション、ジョージア州アトランタ（Ｇｅｏｒｇｉａ−Ｐａｃｉｆｉｃ，Ｉｎｃ．，Ａｔｌａｎｔａ，Ｇｅｏｒｇｉａ）から入手可能な）（比較例５）、０．５インチ厚さの紙裏打ち定番石膏ボード（比較例６）およびタイプＸボード（ＢＰＢウェストロック、カナダ国ミシサーガ（ＢＰＢ  Ｗｅｓｔｒｏｃ，Ｍｉｓｓｉｓｓａｕｇａ，Ｃａｎａｄａ）から入手可能な）（比較例７）の破壊特性に関連する。これらの商業的に入手可能な製品についての破壊データを表３に示す。比較例５についてのボード破壊曲線を図１に示す。
【００９７】
比較例８
比較例８は、ＣＧＣ（ＵＳＧの子会社）製の商業的に入手可能な耐火性および耐酷使性の石膏ボードであった。この最後の製品は本質的に、耐酷使性および耐火性の両方を与えるであろうレベルでコア中にガラス繊維が入った重量セルロース系紙被覆ボードである。
【００９８】
【表１】
2007513816.tif 000003
【００９９】
【表２】
2007513816.tif 000004
【０１００】
【表３】
2007513816.tif 000005
【０１０１】
押し込み抵抗
不織ライナーで裏打ちされた比較例１および実施例２〜３の試験ボードのボトム面を、試験方法セクションに記載する手順に従って、表面押し込み抵抗について試験した。石膏ボードの不織布裏打ち面（ボード製造プロセスの中に下を向いている面）を８０インチ−ポンド衝撃荷重にさらした。押し込みデータは次の通りである。
【０１０２】
【表４】
2007513816.tif 000006
【０１０３】
塗装性評価
比較例１のボードを、試験方法セクションに記載した手順に従って石膏ボード仕上げレベルについて試験した。
【０１０４】
比較例１と類似の石膏ボードを、下記の代わりの不織ライナーを用いて製造した。
【０１０５】
代わりの不織ライナー用のベース基材（カレンダー掛けされていない）は、サウスカロライナ州ノース・チャールストンのポリマー・グループ社（Ｐｏｌｙｍｅｒ  Ｇｒｏｕｐ，Ｉｎｃ．ｏｆ  Ｎｏｒｔｈ  Ｃｈａｒｌｅｓｔｏｎ，Ｓｏｕｔｈ  Ｃａｒｏｌｉｎａ）（ＰＧＩ）によって提供された。不織ライナー材料は、標準および複合ＰＥＴ繊維の混合物をベースとした。不織シート材料は、残りが標準（単成分）ＰＥＴ繊維で、高融点ＰＥＴコア（２５０℃の融点）と共に低融点ＰＥＴシース（１８０℃の融点）を有する１５重量％の複合繊維を含んだ。複合繊維のデニールは３であり、標準ＰＥＴ繊維のそれは１．２であった。繊維混合物を先ずカード機に掛け、エアレイドした。カード機に掛け／エアレイドしたウェブを次に水絡ませし、乾燥させた。材料を次に、所望の厚さ、嵩および孔サイズに熱カレンダー掛けした。不織ライナー材料は３．７オンス／ヤード２の基本重量、８．６ミルの厚さ、２．４ｔ／ＢＷ×密度の嵩、５８％のパーセント空隙率、０．８３ｐｓｉの平均フロー孔圧力および１０．２ミクロンの平均フロー孔径を有した。
【０１０６】
材料は滑らかな紙のような表面を有した。両ボードを塗装し、目視により検査した。中央に継ぎ目を有する塗装ボードは、継ぎ目を含めて全ボード表面にわたって通常の紙裏打ち石膏壁板と類似の一様な外観を有し、その結果、継ぎ目は目に見えなかった。
【図面の簡単な説明】
【０１０７】
【図１】増加するレベルの力（力単位で測定される）がかけられるにつれて様々な石膏ボードサンプルの変形（距離単位で測定される）を例示する応力−歪み曲線を示す。
【図１】
2007513816.tif 000007
【国際調査報告】
2007513816.tif 000008
2007513816.tif 000009
2007513816.tif 000010